(57)【要約】【課題】本発明は、易引裂き性及び柔軟性に優れたポリオレフィン系樹脂フィルムを提供する。【解決手段】本発明は、長手方向の引張衝撃強度が０．０７Ｊ／ｍｍ２以上０．２５Ｊ／ｍｍ２であることを特徴とするポリオレフィン系樹脂フィルムに関するものであり、引裂き性及び引裂きの方向性、手切れ性及びディスペンサーカット性に優れ、かつ柔軟性を有しているため、食品や医薬品等の包装用またはテープ用の基材として有用であるフィルムを経済的に提供することができる。【選択図】　　なし【特許請求の範囲】
【請求項１】
長手方向の引張衝撃強度が０．０７Ｊ／ｍｍ２以上０．２５Ｊ／ｍｍ２以下であることを特徴とするポリオレフィン系樹脂フィルム。
【請求項２】
実質的に横一軸延伸フィルムであることを特徴とする請求項１に記載のポリオレフィン系樹脂フィルム。
【請求項３】
長手方向の引張伸度が５００％以上であることを特徴とする請求項１または２に記載のポリオレフィン系樹脂フィルム。
【請求項４】
横方向に２〜１５倍延伸されてなることを特徴とする請求項１乃至３のいずれか一項に記載のポリオレフィン系樹脂フィルム。
【請求項５】
主としてプロピレンとプロピレン以外のα−オレフィンとの共重合体からなる樹脂層を有することを特徴とする請求項１乃至４のいずれか一項に記載のポリオレフィン系樹脂フィルム。
【発明の詳細な説明】
【０００１】
【発明の属する技術分野】
本発明は、引裂き性及び引裂きの方向性を有するポリオレフィン系樹脂フィルムに関するものであり、更に詳しくは、食品や医薬品等の包装用またはテープ用の基材として用いられるフィルムに関するものである。
【０００２】
【従来の技術】
フィルムにより包装された商品は使用時に開封する必要があり、一般には手で引裂くことが多く、易開封性の要求は高まっている。通常、包装には二軸延伸ポリプロピレンフィルムを用いるが、該フィルムは開封用切り口から方向性を持って引裂くのが困難であり、液体や粉体を包装した場合、切り口が袋全体におよんで内容物が漏洩したり、内容物が飛散する等の難点があった。また、粘着テープはその使用される用途、分野等により種々の特性が要求されるが、特に手やディスペンサーの切断刃で容易に切断されることが重要な特性となる。容易に切断されない場合には刃物等を用いなければならないため、作業を中断しなければならない。更に、片手で被着物を押さえながら貼付する場合、粘着テープをディスペンサーにより片手で容易に切断できることが望ましい。
【０００３】
そこで、フィルムの切断性を改良するために、以前からポリプロピレン系ポリマーに石油樹脂系ポリマーをブレンドしたシートを延伸してテープ用基材として使用することが知られている。また、引裂きの方向性を有するフィルムとしては一軸延伸ホモポリプロピレンフィルムや、一軸延伸線状低密度ポリエチレンフィルム等が知られている。
【０００４】
しかしながら、従来のポリプロピレン系ポリマーに石油樹脂系ポリマーをブレンドしたシートを延伸してテープ用基材としたフィルムは、切断性は改良できるが、直進性に劣りまっすぐに切断することが困難であった。また、一軸延伸ホモポリプロピレンフィルムは、引裂きの方向性を持っているが柔軟性に乏しく、テープ用基材として用いるのは困難であった。また、一軸延伸線状低密度ポリエチレンフィルムは、腰が弱く、屋外等で使用する場合には引裂き性が悪化する等の難点がある。
【０００５】
【発明が解決しようとする課題】
本発明は引裂き性及び引裂きの方向性、手切れ性及びディスペンサーカット性に優れ、かつ柔軟性を有する樹脂フィルムを提供することを目的とする。
【０００６】
【課題を解決するための手段】
本発明者らは、長手方向の引張衝撃強度が０．０７Ｊ／ｍｍ２以上０．２５Ｊ／ｍｍ２以下であることを特徴とするポリオレフィン系樹脂フィルムが、引裂き性及び引裂きの方向性、手切れ性及びディスペンサーカット性に優れ、かつ柔軟性を有することを見出し、本発明を完成させた。
【０００７】
【発明の実施の形態】
本発明は、長手方向の引張衝撃強度が０．０７Ｊ／ｍｍ２以上０．２５Ｊ／ｍｍ２以下であることを特徴とするポリオレフィン系樹脂フィルムに関するものである。これにより、引裂き性及び引裂きの方向性、手切れ性及びディスペンサーカット性に優れ、かつ柔軟性を有するポリオレフィン系樹脂フィルム、更に詳しくは、食品や医薬品等の包装用またはテープ用の基材として有用であるポリオレフィン系樹脂フィルムを経済的に提供できるものである。
【０００８】
本発明におけるポリオレフィン系樹脂フィルムの長手方向の引張衝撃強度は０．０７Ｊ／ｍｍ２以上０．２５Ｊ／ｍｍ２以下であり、好ましくは０．０９Ｊ／ｍｍ２以上０．２０Ｊ／ｍｍ２以下である。引張衝撃強度が０．０７Ｊ／ｍｍ２未満の場合には引裂き性及び引裂きの方向性、手切れ性が過大となり、包装袋を落下させた場合等に包装袋が破けることがあり、また、粘着テープとして用いた場合にはテープを解く際に切断してしまうことがある。また、引張衝撃強度が０．２５Ｊ／ｍｍ２を超える場合は引裂き性及び引裂きの方向性、手切れ性に劣り、開封が困難になったり、テープとした場合のディスペンサーカット性が失われたりする。
【０００９】
本発明におけるポリオレフィン系樹脂フィルムは、実質的に横一軸延伸フィルムであることが好ましい。これにより、ポリオレフィン系樹脂フィルムは特に横方向の引裂き性及び引裂きの方向性に優れるようになるため、横方向にまっすぐ引裂くことができる。
【００１０】
本発明におけるポリオレフィン系樹脂フィルムの、長手方向の引張伸度は５００％以上であることが好ましく、６００％以上であることがより好ましい。引張伸度はフィルムの柔軟性を示す尺度の一つであり、引張伸度が５００％未満の場合にはフィルムの耐衝撃性が劣り、包装袋が破れやすくなる。また、粘着テープの場合には被着物の凹凸に追従することができず、テープの浮きが生じるやすくなる。
【００１１】
更に、本発明のポリオレフィン系樹脂フィルムは横方向に２〜１５倍延伸されてなることが好ましく、６〜１０倍延伸されてなることがより好ましい。延伸倍率が２倍未満の場合、充分な分子配向が得られないために横方向の引裂き性及び引裂きの方向性が得られないので、延伸（横）方向にまっすぐ引裂くことができず、目的とする手切れ性が得られにくい。また、１５倍を超えて延伸することは困難を伴い、かつ、低温時の柔軟性が低下しやすい。
【００１２】
本発明におけるポリオレフィン系樹脂フィルムは、主としてポリオレフィン系樹脂からなる層を少なくとも有する。本発明におけるポリオレフィン系樹脂としては、融点１５０℃以上のプロピレンを主体とした重合体が好ましいが、これに限定されるものではなく、例えばホモポリプロピレン、プロピレンとプロピレン以外のα−オレフィンとの共重合体、ポリプロピレンとポリエチレンの混合物、あるいはこれらから選ばれた２種類以上の混合物等が挙げられ、中でもプロピレンとプロピレン以外のα−オレフィンとの共重合体であることが好ましい。
【００１３】
本発明において、上記α−オレフィンとしては、例えばエチレン、ブテン−１、ペンテン−１、４−メチルペンテン−１、ヘキセン−１、オクテン−１等が挙げられ、これらの混合物を用いても良い。
【００１４】
本発明におけるポリオレフィン系樹脂は、２３０℃におけるメルトフローレートが１ｇ／１０分以上１０ｇ／１０分以下であることが好ましく、２ｇ／１０分以上７ｇ／１０分以下であることがより好ましい。メルトフローレートが１ｇ／１０分未満である場合、押し出し性が低下するため、外観や光沢の悪くなり、フィルムとしての商品価値が低下しやすい。また、メルトフローレートが１０ｇ／１０分以上である場合、樹脂の耐衝撃性が不足し、柔軟性が低下しやすい。
【００１５】
尚、本発明のポリオレフィン系樹脂フィルムは、ポリプロピレン系重合体の機械的もしくは熱的性質を低下させない程度に、必要に応じて低分子量熱可塑性樹脂等の他の重合体、帯電防止剤、滑剤、ブロッキング防止剤等を含有させても構わない。
【００１６】
上記低分子量熱可塑性樹脂成分としては、例えば、天然または合成ワックス、炭化水素樹脂、ロジン、ダンマル、フェノール樹脂、塩素化脂肪族炭化水素ワックス、塩素化多核芳香族炭化水素等が挙げられる。
【００１７】
また、上記帯電防止剤としては、例えば、グリセリン脂肪酸エステル、ポリオキシエチレンアルキルエーテル、ポリオキシエチレンアルキルフェニルエーテル、アルキルジエタノールアミン、ヒドロキシアルキルモノエタノールアミン、ポリオキシエチレンアルキルアミン、アルキルジエタノールアマイド、アルキルスルホン酸塩、アルキルホスフェート、テトラアルキルアンモニウム塩、アルキルベタイン、アルキルイミダゾリウムベタイン等が挙げられる。
【００１８】
更に、本発明におけるポリオレフィン系樹脂フィルムには、上記以外にもアミン系、キノリン系、ヒドロキノン系、フェノール系、亜燐酸エステル系等の酸化防止剤、サリチル酸誘導体、ベンゾフェノン系、ベンゾトリアゾール系、ヒンダードアミン系等の紫外線吸収剤等も配合することができる。
【００１９】
本発明のポリオレフィン系樹脂フィルムの製造方法は特に限定されず、公知のフィルム製膜法によって得ることができる。以下に、本発明フィルムの製造法について説明するが、本発明を限定するものではない。
【００２０】
まず、所定のポリオレフィン系樹脂を押出し機に供給し、融点以上の温度で溶融押し出しし、口金より押し出し冷却固化させて未延伸フィルムまたはシートを成形する。
【００２１】
上記未延伸フィルムまたはシートを、横方向に好ましくは２〜１５倍、より好ましくは６〜１０倍延伸して、延伸フィルムを得る。延伸方法は特に限定されないが、好ましくは９０℃〜１７５℃、より好ましくは１２０℃〜１６０℃でテンター延伸法により横延伸することが好ましい。
【００２２】
尚、フィルムの縦方向には実質的に延伸しないのが好ましいが、縦方向に３倍以下であれば、引裂きの方向性が失われない程度に延伸しても構わない。
【００２３】
上記延伸フィルムは、熱寸法安定性を与えるために、１００℃〜１６５℃で１〜６０秒間熱処理することが望ましい。この熱処理においては、必要に応じて弛緩処理を施しても良い。また、フィルム表面にコロナ処理等の表面処理を施しても構わない。
【００２４】
本発明におけるポリオレフィン系樹脂フィルムの厚みは５μｍ〜１００μｍであることが好ましく、より好ましくは１５μｍ〜６０μｍである。また、本発明の作用を阻害しない範囲で、他層を有しても構わない。
【００２５】
本発明において、長手方向の引張衝撃強度が０．０７Ｊ／ｍｍ２以上０．２５Ｊ／ｍｍ２以下であることを特徴とするポリオレフィン系樹脂フィルムを得ることにより、引裂き性及び引裂きの方向性、手切れ性及びディスペンサーカット性に優れ、かつ柔軟性を有する、すなわち、易開封性と耐破袋性を兼ね備えた包装袋またはテープ用の基材として有用なポリオレフィン系樹脂フィルムを得ることができる。また、引裂きの方向性に優れるため、まっすぐ引裂くことができ、開封口やテープの切断面が斜めになりにくくなる。
【００２６】
本発明において、上記物性は、フィルムの組成、製膜方法、延伸条件等を適宜選択することによって得ることができる。
【００２７】
【実施例】
以下、実施例、比較例により本発明をさらに具体的に説明するが、本発明はこれらの例に限定されるものではない。
実施例１
アイソタクチックポリプロピレン７８重量部とエチレン９ｍｏｌ％を含有するエチレンプロピレンブロックコポリマー２２重量部の混合物に対しシリカ０．３重量部を添加したものを押し出し機で溶融押し出しし、３２０μｍの未延伸フィルムを得た。次いで１６５℃で横方向に８倍延伸し、３％の緩和率を与えながら１５５℃で３秒間熱処理し、厚さ４０μｍのフィルムを得た。
【００２８】
実施例２
アイソタクチックポリプロピレン７０重量部とエチレン９ｍｏｌ％を含有するエチレンプロピレンブロックコポリマー３０重量部を用いた以外は、実施例１と同様にして、厚さ４０μｍのフィルムを得た。
【００２９】
比較例１
アイソタクチックポリプロピレン９５重量部とエチレン９ｍｏｌ％を含有するエチレンプロピレンブロックコポリマー５重量部を用いた以外は、実施例１と同様にして厚さ４０μｍのフィルムを得た。
【００３０】
比較例２
エチレン９ｍｏｌ％を含有するエチレンプロピレンブロックコポリマーのみを用いた以外は、実施例１と同様にして厚さ４０μｍのフィルムを得た。
【００３１】
比較例３
１３０℃で縦方向に４．５倍、次いで１６５℃で横方向に８倍延伸した後、３％の緩和率を与えながら１５５℃で３秒間熱処理した以外は、実施例１と同様にして厚さ４０μｍのフィルムを得た。
【００３２】
実施例１〜２、比較例１〜３で得られたフィルムに対して、以下の試験により評価を行なった。
（ａ）引張衝撃強度：長手方向が１００ｍｍ、幅方向が１０ｍｍとなるようにフィルムを切出して試験片とし、中央部分の厚みを測定した。東洋精機社製「ユニバーサル　インパクト　テスター」を用いて、該試験片の一方をクロスヘッドに、他方をハンマーにねじれや緩みのないように取付け、フルスケールを１Ｊとして、２３℃、６５％ＲＨにおける切断に要した仕事量を測定した。尚、仕事量は８点測定し、最高値と最低値を除いた６点の平均値を求めたものを採用し、また、引張衝撃強度は下記の式を用いて求めた。
引張衝撃強度（Ｊ／ｍｍ２）＝仕事量（Ｊ）／フィルムの断面積（ｍｍ２）
【００３３】
（ｂ）引張伸度：長手方向が１００ｍｍ、幅方向が１５ｍｍとなるようにフィルムを切出し、試験片とした。島津製作所社製「オートグラフ」を用い、該試験片の両端をチャック間距離が５０ｍｍとなるように取付け、引張速度２００ｍｍ／分として、２３℃、６５％ＲＨにおいて引張伸度を測定した。
【００３４】
（ｃ）手切れ性：指先でフィルムを引裂いた際の横方向への引裂き具合を、下記の基準により評価した。尚、評価は４０℃にて行なった。
○：簡単に引裂けた
△：爪を立て、力を入れれば引裂けた
×：フィルムが粘り強く、引裂けなかった
【００３５】
（ｄ）引裂きの直進性：フィルムの端部から縦方向に開封用切り口を５ｍｍ入れ、引裂きの力方向角度を縦方向に対して６０°以内の角度で角度を変えて引裂き、下記の基準により評価した。
○：引裂きの力方向を変えても、横方向にほぼ一直線に引き裂けた
△：引裂きの力方向が横方向から外れると一直線に引裂けなかった
×：横方向に方向性を持って引裂けなかった
【００３６】
（ｅ）柔軟性：フィルムに粘着剤を塗布したものを作成し、該フィルムを、長手方向が２００ｍｍ、幅方向が２５ｍｍになるように切り出し、直径１００ｍｍの球体に貼り付けた際の剥がれ具合を、下記の基準により評価した。尚、評価は２３℃にて行なった。
○：端部が剥がれることなく全面が貼り付いた
△：端部の極一部に浮きが見られた
×：浮きがひどく、押さえても付着しなかった
【００３７】
以上の実施例、比較例で得られたフィルムについて、上記試験（ａ）〜（ｅ）の結果を表１に示す。
【００３８】
【表１】
2004034540.tif 000002
【００３９】
表１より、実施例に示す本発明によるポリオレフィン系樹脂フィルムは、引裂き性、引裂きの方向性、柔軟性がすべて良好であるのに対し、比較例に示すポリオレフィン系樹脂フィルムは引裂きの方向性、手切れ性、柔軟性が悪く、包装用またはテープ用の基材として用いた場合に不都合な結果を招くことが明らかになった。
【００４０】
【発明の効果】
本発明は、長手方向の引張衝撃強度が０．０７Ｊ／ｍｍ２以上０．２５Ｊ／ｍｍ２以下であることを特徴とするポリオレフィン系樹脂フィルムである。これにより、引裂き性及び引裂きの方向性、手切れ性及びディスペンサーカット性に優れ、かつ柔軟性を有する包装用または粘着テープ用の基材として有用なポリオレフィン系樹脂フィルムを得ることができる。